(57)【要約】【課題】ゴムや樹脂との接着力に優れ、連続生産性に優れた短時間で処理できる改質繊維の製造方法を提供すること。【解決手段】ガラス転移点を有する繊維を連続でプラズマ処理する方法であって、プラズマ処理時における繊維の表面温度がガラス転移点から融点の間であることを特徴とする。さらには、該プラズマ処理がチャンバ内で行われるものであり、チャンバ内が加熱されていることや、該繊維がプラズマ処理される前にあらかじめ加熱されていること、プラズマ処理時における繊維の表面温度の変化が１０℃以内であることが好ましい。また、該プラズマ処理がプラズマと反応性ガスから行われるものであり、該反応性ガスが不飽和結合を有するガスであることが好ましい。そしてプラズマ処理後に接着剤またはマトリックス樹脂またはマトリックスゴムを付与することが好ましい。【選択図】なし【特許請求の範囲】
【請求項１】
ガラス転移点を有する繊維を連続でプラズマ処理する方法であって、プラズマ処理時における繊維の表面温度がガラス転移点から融点の間であることを特徴とする改質繊維の製造方法。
【請求項２】
繊維のガラス転移点が２５０℃以下である請求項１記載の改質繊維の製造方法。
【請求項３】
繊維がポリエステル繊維またはポリアミド繊維である請求項１または２記載の改質繊維の製造方法。
【請求項４】
該プラズマ処理がチャンバ内で行われるものであり、チャンバ内が加熱されている請求項１〜３のいずれか１項記載の改質繊維の製造方法。
【請求項５】
該繊維がプラズマ処理される前にあらかじめ加熱されている請求項１〜４のいずれか１項記載の改質繊維の製造方法。
【請求項６】
プラズマ処理時における繊維の表面温度の変化が１０℃以内である請求項１〜５のいずれか１項記載の改質繊維の製造方法。
【請求項７】
該プラズマ処理がプラズマと反応性ガスから行われるものであり、該反応性ガスが不飽和結合を有するガスである請求項１〜６のいずれか１項記載の改質繊維の製造方法。
【請求項８】
プラズマ処理後の繊維表面に高分子からなる膜が形成されている請求項１〜７のいずれか１項記載の改質繊維の製造方法。
【請求項９】
プラズマ処理後に接着剤またはマトリックス樹脂またはマトリックスゴムを付与する請求項１〜８のいずれか１項記載の改質繊維の製造方法。
【発明の詳細な説明】
【技術分野】
【０００１】
本発明は改質繊維の製造方法に関し、さらに詳しくはゴムや樹脂などの高分子を繊維で補強した繊維補強高分子複合体に好適に用いられる補強用の改質繊維の製造方法に関する。
【背景技術】
【０００２】
産業資材用途等に用いられている高分子複合体は、その物性を強化するために繊維による補強が行われることが多い。このような高分子複合体としては樹脂またはゴムを主構成成分とする繊維補強樹脂やあるいは繊維補強ゴムなどが挙げられるが、このような高分子複合体においては、使用する繊維の表面特性によってマトリックスに対する繊維の接着力が大きく変化し、得られる複合体の強度、疲労性などの物性に大きく影響することが知られている。
【０００３】
そこで従来から使用する繊維に対する種々の改質方法、接着処理方法が知られており、例えばタイヤやホース、ベルトなどのゴムを主構成成分とする場合には、その接着処理方法としてゴム／繊維用の接着処理液であるレゾルシン−ホルマリン−ゴムラテックス（ＲＦＬ）接着剤が広く用いられている。しかしながら近年補強用に用いられる高強度繊維である例えばポリエステルからなる繊維は、表面に活性基を持たないために接着剤との化学結合が得られず、これまで知られている接着剤だけでは繊維と主構成成分との接着性が不十分であるという問題があった。
【０００４】
この問題を解決するための一手法としては、プラズマにより繊維の表面改質を行うプラズマ前処理法が知られている。例えば特許文献１には、ポリエステル繊維を減圧下でプラズマ処理し、ついでポリアミド蒸気下でイオンプレーティンングする方法が、特許文献２にはビニル化合物を含有するプラズマ媒体中で織編布を処理する方法が開示されている。しかしながら、これらの方法による表面改質ではまだ十分な接着力は得られておらず、また減圧下で行っていることから連続処理が困難であり、工業的な生産にはむかないという問題があった。
【０００５】
そこで特許文献３では常圧下で２段階のプラズマ処理を行う表面改質方法によって、接着力に優れかつ連続処理性に優れた方法が開示されている。しかしこの方法では電極間に存在する反応性ガスを印加することから電極にオリゴマーが付着しやすく、工程通過性に難があった。またプラズマ処理時間が長く、高い生産性が得られないという問題があった。
【０００６】
【特許文献１】特公平３−４６５８７号公報
【特許文献２】特表２００２−５３９３３７号公報
【特許文献３】特開２００５−１７１４３２号公報
【発明の開示】
【発明が解決しようとする課題】
【０００７】
本発明は、ゴムや樹脂との接着力に優れ、連続生産性に優れた短時間で処理できる改質繊維の製造方法を提供することにある。
【課題を解決するための手段】
【０００８】
本発明の改質繊維の製造方法は、ガラス転移点を有する繊維を連続でプラズマ処理する方法であって、プラズマ処理時における繊維の表面温度がガラス転移点から融点の間であることを特徴とする。
【０００９】
さらには、繊維のガラス転移点が２５０℃以下であることや、繊維がポリエステル繊維またはポリアミド繊維であることが好ましい。また該プラズマ処理がチャンバ内で行われるものであり、チャンバ内が加熱されていることや、該繊維がプラズマ処理される前にあらかじめ加熱されていること、プラズマ処理時における繊維の表面温度の変化が１０℃以内であることが好ましい。
【００１０】
また、該プラズマ処理がプラズマと反応性ガスから行われるものであり、該反応性ガスが不飽和結合を有するガスであることが好ましい。そしてプラズマ処理後の繊維表面に高分子からなる膜が形成されていることが好ましく、プラズマ処理後に接着剤またはマトリックス樹脂またはマトリックスゴムを付与することが好ましい。
【発明の効果】
【００１１】
本発明によれば、ゴムや樹脂との接着力に優れ、連続生産性に優れた短時間で処理できる改質繊維の製造方法が提供される。
【発明を実施するための最良の形態】
【００１２】
本発明の改質繊維の製造方法は、ガラス転移点を有する繊維を連続でプラズマ処理する方法であって、プラズマ処理時における繊維の表面温度がガラス転移点から融点の間であることを必須とする。
【００１３】
本発明で用いられる繊維としては、ガラス転移点を有する条件さえ満たせばプラズマ処理を行うことが可能な繊維状物であれば基本的には適用できるが、強度等の物性に優れる有機の繊維であることが好ましい。特に好ましくは、ポリエステル繊維またはポリアミド繊維であり、より詳しくはポリエチレンテレフタレート、ポリブチレンテレフタレート、ポリプロピレンテレフタレート、ポリエチレンナフタレートに代表されるポリエステル、ナイロン６、ナイロン６６等のポリアミド、等のポリマーを常法により紡糸、延伸することにより得られる高強力繊維であることが好ましい。さらには、補強用の用途に用いる場合、高強力化を図るために高重合度のポリマーを用い、高延伸倍率で延伸されたものであることが望ましい。また繊維のガラス転移点は２５０℃以下であることが好ましい。
【００１４】
これら繊維の繊度、フィラメント数、断面形状等には特に制限は無いが、強力利用の点からは短繊維よりも長繊維であることが好ましい。またプラズマ処理時に表面に繊維が露出さえしていればその全体形状は制限されるものではなく、ヤーン、コード、不織布、織編物等種々の繊維集合形態を含む繊維集合体であり、連続的に処理しやすい長い形状を有するものであることが好ましい。
【００１５】
本発明の製造方法では、プラズマ処理時における繊維の表面温度はその繊維のガラス転移点から融点までの温度範囲であることを必須とする。さらにはガラス転移点からプラス１００℃までの温度範囲であることが好ましい。繊維の表面温度がガラス転移点より低い場合にはプラズマ処理の効率が低下し、長時間の処理が必要となる。逆に繊維の表面温度を必要以上に高くした場合には処理時間にもよるが処理時の張力によって繊維が切断されやすくなり、連続生産が行われないという問題が発生する。さらにはプラズマ処理時における繊維の表面温度の変化が１０℃以内であることが好ましい。このように温度変化を抑えることによって安定した効果を得ることができる。
【００１６】
このように処理時の繊維表面の温度をコントロールするためには、プラズマ処理をチャンバ内で行うことが好ましい。チャンバとしてはたとえば処理する繊維の入り口、出口とともに、その内部に平衡平板型プラズマ装置の電極を備えたものである。この電極間に被処理物の繊維を通過させることによりプラズマ処理を行う。このようにプラズマ処理がチャンバ内で行われる場合には、プラズマ処理時の繊維の表面温度を調節する方法として、例えばチャンバ内を加熱する方法を採用することができる。（以下「チャンバ加熱法」という。）より具体的な手法としてはプラズマ処理装置のチャンバ状の部分全体を加温しても良いし、熱風を充満させても良い。この方法では装置全体が温まるために、容易に均一的な処理が可能となる。
【００１７】
別の好ましい方法としては、繊維をプラズマ処理される前にあらかじめ加熱処理を行い昇温させておく方法がある。（以下「予熱法」という。）繊維を昇温する方法としては加熱炉や加温ローラーなどを用いることができる。加熱炉としては雰囲気温度を高温とするタイプのものでも良いし、所定の温度の熱風を吹き付けるタイプでも良い。プラズマ処理を行うチャンバとは分離した装置なので、装置を小型化でき、より容易に繊維の表面温度を変更することも可能となる。
【００１８】
もちろん両方の方法を組み合わせて、繊維をプラズマ処理する前に予熱し、さらにチャンバ内を加熱するのも良い方法である。この場合の予熱温度としては、３０℃程度の加熱でも効果があり、上限としてはチャンバ内温度プラス５０℃以下の温度であることが好ましい。比較的小さな装置で均一な温度条件を達成することが可能となる。
【００１９】
またプラズマ処理条件によって被処理物である繊維の温度を高くすることも好ましい。温度をコントロールする方法はガスの種類、周波数、電極の冷却によって行うことができる。被処理物だけでなくプラズマ自体も高温であるため、表面活性化が早く進む利点がある。しかしこの場合にはプラズマ処理時の繊維の表面温度が変化しやすいため、上記のようなチャンバ加熱法や、予熱法を併用することが好ましい。
【００２０】
本発明の製造方法は例えば上記のような方法を採用することにより、プラズマ処理時の繊維の表面処理温度を調整するものであるが、さらには処理時の繊維周辺雰囲気が湿度５０〜１００％であることが好ましい。最も好ましくは湿度が６０〜８０％であることが好ましい。さらにはその湿度の変動巾が±５％の一定湿度であることが好ましい。また、あらかじめ処理する繊維を調湿室中に保管しておくことが好ましく、２４時間以上保持することが最も好ましい。このように処理雰囲気を高湿度に保つことにより、繊維表面により安定した多くの活性基を付与することができる。
【００２１】
このような湿度を保つためには蒸気を繊維に吹き付ければよく、チャンバ内にてプラズマ処理する場合にはそのチャンバ内に加湿用の蒸気を導入することが好ましい方法である。ただしチャンバ内の温度が高すぎる場合には水が高温蒸気化する場合があるので１００℃以下の低温処理の場合に特に好ましい。
【００２２】
本発明は上記のような条件にて繊維にプラズマ処理を行う製造方法であるが、ここで用いられるプラズマとしてはマイクロ波プラズマ、高周波プラズマ、低周波プラズマ等の各種プラズマを用いることができる。しかし被処理物の温度を調整するためには被処理物の温度に影響を与えにくい高周波プラズマであることが好ましい。
【００２３】
また、本発明ではこのようなプラズマ処理を常圧下で行うことが好ましい。常圧にて処理した場合には、大型で特殊な装置が不要となり、製造コストが低減できる上、従来困難であった連続処理がより容易となり、生産量をさらに増加させることができる。常圧とは１万Ｐａ〜１１万Ｐａであることをいい、好ましくは９万〜１０．５万Ｐａのほぼ大気圧下であることが、圧力調整も容易で処理が簡便になるために好ましい。
【００２４】
またここで用いられるプラズマとしては、アルゴン、ネオン、ヘリウム、キセノン、窒素、酸素の少なくとも一つのプラズマガスから生成されたものであることが好ましい。安定なプラズマを供給するのに好ましいガスはアルゴン、ヘリウム、窒素であるが、ヘリウムやアルゴンは高価であるので、工業的には窒素が最も好ましい。
【００２５】
本発明ではプラズマ処理がプラズマと反応性ガスから行われるものであり、反応性ガスが不飽和結合を有するガスを含有することが好ましい。このような反応性ガスとしてはアルケン類及び／またはアルキン類のガスが特に好ましく挙げられる。アルケン類またはアルキン類の例としては、アクリル酸、エチレン、ブタジエン、２−ビニルピリジン、Ｎ−ビニル‐２−ピロリドン、アセチレン等の単体またはそれらの混合物が挙げられる。また反応性等の観点から、重合した後も二重結合を有するジエンやアルキン類が好ましく、またブタジエン等の分子量が小さくガス化しやすいものであることが好ましい。この反応性ガスは上記のプラズマガス中に０．０１〜１５体積％であることが好ましく、さらには０．１〜５体積％であることが好ましい。濃度が低すぎると繊維上に成膜するための時間がかかり、改質が不十分となる傾向にあり、濃度が高すぎると重合しやすいアルケン類、アルキン類のガスが爆発する危険性が高まる。
【００２６】
本発明において繊維へのプラズマ処理時間としては０．１〜６００秒であることが好ましい。更に好ましくは０．６〜６０秒である。処理時間が短すぎる場合には膜厚が小さくなる傾向にあり、逆に長すぎれば、一旦形成された生成膜の表面にオリゴマーが積層したり、膜厚が厚すぎたりする傾向にあり、接着性等を阻害する傾向となる。
【００２７】
また本発明においてはそのプラズマ処理を行う前に、用いられる繊維をあらかじめ他のプラズマ処理もしくはコロナ放電処理で前処理しても良い。この前処理のプラズマ処理媒体は空気または窒素を主とする汎用ガスが工業的に好ましい。また処理時間としては表面の活性化と低分子積層物の付着防止のために５〜１２０秒程度であることが好ましい。雰囲気圧力としては常圧下であることが好ましく、具体的には１万Ｐａ〜１１万Ｐａ程度の、さらに好ましくは９万〜１０．５万Ｐａのほぼ大気圧下であることが好ましい。このように常圧で処理を行うことにより装置を小型化でき連続的な処理を行うことができる。この前処理におけるプラズマの発生は低周波、高周波、マイクロ波何れの交流電源を用いても良く、コロナ放電処理を用いても良いが、プラズマ前処理がより好ましい。
【００２８】
本発明では、このようなの製造方法によって得られた改質繊維が、そのプラズマ処理後の繊維表面に高分子からなる膜が形成されていることが好ましい。さらには該高分子が側鎖にアミド基、水酸基、カルボキシル基からなる群から選ばれた少なくとも１種の基を有するものであることや、該高分子がアミド結合またはエステル結合を有することが好ましい。膜を構成する高分子はアルケン類及び／またはアルキン類から得られる主鎖、例えばブタジエン骨格を有することが好ましい。このような高分子の膜は、反応ガス中のアルケン類及び/またはアルキン類に由来するものであり、膜厚としては1ｎｍ〜１００μｍであることが好ましい。膜厚はＳＥＭ（走査型電子顕微鏡）あるいはＴＥＭ（透過型電子顕微鏡）を用いることによって測定することができる。また高分子からなる膜の表面に存在する側鎖のアミド基、水酸基、カルボキシル基や、アミド結合、エステル結合などの官能基はＧＣＭＳやＥＳＣＡによって確認することができる。
【００２９】
このような高分子の膜と繊維とは、プラズマによって強固な化学結合により繋がれており、また高分子膜表面に種々の活性基を持つことによって、本発明の製造方法で得られる改質繊維は、樹脂やゴムなどの高分子マトリックスとの接着力に優れ、さまざまな高分子複合体に用いることができる。
【００３０】
プラズマ処理後には、接着剤をさらに付与しても良い。接着剤の種類は、改質繊維が補強用のために使用される主構造体である樹脂やゴムの種類によって適切なものを選択すれば良い。たとえばゴムマトリックスの場合、従来公知のレゾルシン−ホルマリン−ラテックス系の接着剤を用いることが好ましい。
【００３１】
このような本発明の製造方法によって得られた改質繊維は、樹脂やゴムなどの高分子との接着力に優れ、さまざまな高分子の補強に用いることができる。
【実施例】
【００３２】
以下、実施例を挙げて本発明の構成および効果をさらに詳細に説明する。尚、実施例における各物性は下記方法により求めたものである。
【００３３】
（１）コード剥離接着力
処理繊維からなるコードと樹脂またはゴムとの接着力を示す指標であり、ウレタン樹脂、天然ゴムを主成分とする未加硫ゴムシート、またはＥＰＤＭ未加硫ゴムシートの表層近くに２５本／２．５４ｃｍ（１ｉｎｃｈ）の間隔となるようにコードを埋め、ウレタン樹脂は２００℃、３分間、ゴムシート（ＥＰＤＭゴム、天然ゴム）は１５０℃、３０分間となるように、５００Ｎ／ｃｍ２のプレス圧力で圧着または加硫し、２５本のコードを樹脂またはゴムシート面に対し９０度の方向へ２００ｍｍ／分の速度で剥離するのに要する力をＮ／２５本で示したものである。なお、マトリックスがゴム（ＥＰＤＭゴム、天然ゴム）の場合には、あらかじめ試料となる処理繊維コード上にレゾルシン−ホルマリン−ラテックス接着剤を処理した後に測定を行った。
【００３４】
［実施例１］
ポリエチレンテレフタレート繊維（帝人テクノプロダクツ株式会社製）からなる１１００ｄｔｅｘ／２４９フィラメントのマルチフィラメントを２本合わせ下撚、上撚をそれぞれ逆方向に４０Ｔ／１０ｃｍで撚糸して２２００ｄｔｅｘの双撚コードを得た。該ポリエステルコードのガラス転移温度は６９℃であり、融点は２８０℃であった。
【００３５】
プラズマ処理は図１に示したチャンバ内で行った。すなわち平衡平板型プラズマ装置の電極間にプラズマガスとして窒素９９．５％、反応性ガスとして１，３-ブタジエン０．５％を含む混合ガスを流速１０Ｌ／ｍｉｎでチャンバ内に導入し、印加してプラズマ化した。プラズマの発生には高周波電源（１３．５ＭＨｚ）を用い、図１の加熱炉４を１００℃に設定し予熱を行い（予熱方法）、繊維５をプラズマ電極に向かって搬送させ、プラズマ処理時間を５秒とした。チャンバ３中は室温（２０℃）に保持しておいた。
【００３６】
得られた繊維コード表面をナイフで少量削りとり、日本分析工業（株）製熱分解ガス測定装置、にかけ５９０℃に昇温、得られたガスを（株）島津製作所製ガスマスクロマトグラフィー（ＧＣ−ＭＳ  ＱＰ２０１０）にかけ、６０℃から３２０℃まで１０℃／分で昇温した。２７分にシャープなピークが得られマススペクトルを確認したところブタジエン骨格を有する高分子膜であった。
【００３７】
また、表面の官能基を調べるために両面テープを貼った試料台（１ｃｍφ）に試料を貼り付けて、測定サンプルとした。ＶＧ社（英国）製ＥＳＣＡＬＡＢ２００で、ＭｇＫａ線、光電子取出角＝４５度、Wide（survey、１１００〜０／1.0ｅＶ）＆Narrow（Ｏ,Ｃ,etc./0.1ｅＶ）Scan、で測定した。結果、C1sチャート  ピーク分離結果［単位；atomic％］が得られ、ＩＲ分析の結果と総合して、高分子膜にアミド結合、エステル結合、ＯＨ基、ＣＯＯＨ基の存在が確認された。
処理条件及び得られた繊維の物性を表１に示す。
【００３８】
［実施例２］
繊維のプラズマ処理時間を５秒から１５秒に変更した以外は実施例１と同様の条件にて処理を行った。処理条件及び得られた繊維の物性を表１に併せて示す。
【００３９】
［実施例３、４］
図１の加熱炉４を１００℃からＯＦＦに設定を変更し、さらにチャンバ３中に１００℃の熱風を４０Ｌ／ｍｉｎの速度で導入した（チャンバ加熱）以外は実施例１、２と同様に行い、実施例３、４とした。処理条件及び得られた繊維の物性を表１に併せて示す。
【００４０】
［比較例１、２］
図１の加熱炉４を１００℃からＯＦＦに設定を変更し、繊維のプラズマ処理時間を５秒、１５秒に変化させた以外は実施例１と同様に行い、比較例１、２とした。処理条件及び得られた繊維の物性を表１に併せて示す。
【００４１】
［比較例３］
繊維のプラズマ処理を行わなかった以外は実施例１と同様に行い、比較例３とした。処理条件及び得られた繊維の物性を表１に併せて示す。
【００４２】
【表１】
2007308845.tif 000002
【図面の簡単な説明】
【００４３】
【図１】本発明にて用いられる処理装置の概念図。
【符号の説明】
【００４４】
１  プラズマ発生電極
２  プラズマ
３  プラズマ処理領域を覆うチャンバ
４  加熱炉
５  繊維
６  非接触温度計（入側）
７  非接触温度計（出側）
【図１】
2007308845.tif 000003